(57)【要約】  本発明は、耐久性に優れた光学異方性層を有する光学フィルムならびにそれを用いた偏光板および画像表示装置を提供することを課題とする。本発明の光学フィルムは、少なくとも光学異方性層を有する光学フィルムであって、光学異方性層が、所定の液晶性化合物と所定のメソゲン化合物と重合開始剤とを含有する重合性液晶組成物を重合して得られる層であり、液晶性化合物のＩ／Ｏ値が０．５６超であり、メソゲン化合物のＩ／Ｏ値が０．５６以下である、光学フィルムである。【特許請求の範囲】
【請求項１】
少なくとも光学異方性層を有する光学フィルムであって、
前記光学異方性層が、下記式（１）で表される液晶性化合物と、重合性基を２個以上有するメソゲン化合物と、重合開始剤とを含有する重合性液晶組成物を重合して得られる層であり、
前記液晶性化合物のＩ／Ｏ値が０．５６超であり、
前記メソゲン化合物のＩ／Ｏ値が０．５６以下である、光学フィルム。
【化１】
2017170443.tif 000040
ここで、前記式（１）中、
Ａｒ１は、ｎ価の芳香族基を表し、
Ｌ１は、単結合、−ＣＯＯ−、または、−ＯＣＯ−を表し、
Ａは、炭素数６以上の芳香環、または、炭素数６以上のシクロアルキレン環を表し、
Ｓｐは、単結合、炭素数１〜１２の直鎖状もしくは分岐状のアルキレン基、または、炭素数１〜１２の直鎖状もしくは分岐状のアルキレン基を構成する−ＣＨ２−の１個以上が−Ｏ−、−Ｓ−、−ＮＨ−、−Ｎ（Ｑ）−、もしくは、−ＣＯ−に置換された２価の連結基を表し、
Ｑは、重合性基を表し、
ｍは、０〜２の整数を表し、ｎは、１または２の整数を表す。
ただし、ｍまたはｎの数によって複数となるＬ１、Ａ、ＳｐおよびＱは、いずれも、互いに同一であっても異なっていてもよい。
【請求項２】
前記液晶性化合物が、逆波長分散性を示す液晶性化合物である、請求項１に記載の光学フィルム。
【請求項３】
前記メソゲン化合物の含有量が、前記液晶性化合物および前記メソゲン化合物の合計質量に対して４質量％以上である、請求項１または２に記載の光学フィルム。
【請求項４】
前記液晶性化合物が、前記式（１）中のｍが１または２で表される液晶性化合物である、請求項１〜３のいずれか１項に記載の光学フィルム。
【請求項５】
前記重合開始剤が、オキシム型の重合開始剤である、請求項１〜４のいずれか１項に記載の光学フィルム。
【請求項６】
前記メソゲン化合物が、ベンゼン環およびシクロヘキサン環からなる群から選択される少なくとも１種の環構造を有する、請求項１〜５のいずれか１項に記載の光学フィルム。
【請求項７】
前記メソゲン化合物におけるシクロヘキサン環の数が２個以下である、請求項１〜６のいずれか１項に記載の光学フィルム。
【請求項８】
請求項１〜７のいずれか１項に記載の光学フィルムと、偏光子とを有する、偏光板。
【請求項９】
請求項１〜７のいずれか１項に記載の光学フィルム、または、請求項８に記載の偏光板を有する、画像表示装置。
【発明の詳細な説明】
【技術分野】
【０００１】
本発明は、光学フィルム、偏光板および画像表示装置に関する。
【背景技術】
【０００２】
光学補償シートや位相差フィルムなどの光学フィルムは、画像着色解消や視野角拡大のために、様々な画像表示装置で用いられている。
光学フィルムとしては延伸複屈折フィルムが使用されていたが、近年、延伸複屈折フィルムに代えて、液晶性化合物からなる光学異方性層を有する光学フィルムを使用することが提案されている。【０００３】
このような光学フィルムとして、例えば、特許文献１には、所定の基および重合性基を含む化合物を重合してなる光学フィルムが記載されている（［請求項１２］）。
また、特許文献２には、スメクチック相を示す重合性棒状液晶化合物を１種類以上含む重合性組成物を用いた光学異方性層が記載されている（［請求項１］）。
【先行技術文献】
【特許文献】
【０００４】
【特許文献１】特開２０１０−０３１２２３号公報
【特許文献２】特開２０１５−２００８６１号公報
【発明の概要】
【発明が解決しようとする課題】
【０００５】
本発明者らは、特許文献１に記載された光学フィルムおよび特許文献２に記載された光学異方性層について検討したところ、使用する重合性液晶化合物や重合開始剤の種類、硬化温度などの重合条件によっては、形成された光学異方性層が高温高湿下に晒された場合において、複屈折率が変化してしまうという耐久性の問題があることを明らかとした。【０００６】
そこで、本発明は、耐久性に優れた光学異方性層を有する光学フィルムならびにそれを用いた偏光板および画像表示装置を提供することを課題とする。
【課題を解決するための手段】
【０００７】
本発明者らは、上記課題を達成すべく鋭意検討した結果、所定の構造を有し、かつ、特定のＩ／Ｏ値を有する液晶性化合物とともに、特定のＩ／Ｏ値を有するメソゲン化合物を用いると、形成される光学異方性層の耐久性が良好となることを見出し、本発明を完成させた。
すなわち、以下の構成により上記課題を達成することができることを見出した。【０００８】
［１］  少なくとも光学異方性層を有する光学フィルムであって、
光学異方性層が、後述する式（１）で表される液晶性化合物と、重合性基を２個以上有するメソゲン化合物と、重合開始剤とを含有する重合性液晶組成物を重合して得られる層であり、
液晶性化合物のＩ／Ｏ値が０．５６超であり、
メソゲン化合物のＩ／Ｏ値が０．５６以下である、光学フィルム。
［２］  液晶性化合物が、逆波長分散性を示す液晶性化合物である、［１］に記載の光学フィルム。
［３］  メソゲン化合物の含有量が、液晶性化合物およびメソゲン化合物の合計質量に対して４質量％以上である、［１］または［２］に記載の光学フィルム。
［４］  液晶性化合物が、後述する式（１）中のｍが１または２で表される液晶性化合物である、［１］〜［３］のいずれかに記載の光学フィルム。
［５］  重合開始剤が、オキシム型の重合開始剤である、［１］〜［４］のいずれかに記載の光学フィルム。
［６］  メソゲン化合物が、ベンゼン環およびシクロヘキサン環からなる群から選択される少なくとも１種の環構造を有する、［１］〜［５］のいずれかに記載の光学フィルム。
［７］  メソゲン化合物におけるシクロヘキサン環の数が２個以下である、［１］〜［６］のいずれかに記載の光学フィルム。
［８］  ［１］〜［７］のいずれかに記載の光学フィルムと、偏光子とを有する、偏光板。
［９］  ［１］〜［７］のいずれかに記載の光学フィルム、または、［８］に記載の偏光板を有する、画像表示装置。
【発明の効果】
【０００９】
本発明によれば、耐久性に優れた光学異方性層を有する光学フィルムならびにそれを用いた偏光板および画像表示装置を提供することができる。
【図面の簡単な説明】
【００１０】
【図１Ａ】図１Ａは、本発明の光学フィルムの一例を示す模式的な断面図である。
【図１Ｂ】図１Ｂは、本発明の光学フィルムの他の一例を示す模式的な断面図である。
【図１Ｃ】図１Ｃは、本発明の光学フィルムの他の一例を示す模式的な断面図である。
【発明を実施するための形態】
【００１１】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１２】
［光学フィルム］
本発明の光学フィルムは、少なくとも光学異方性層を有する光学フィルムであって、光学異方性層が、後述する式（１）で表される液晶性化合物と、重合性基を２個以上有するメソゲン化合物と、重合開始剤とを含有する重合性液晶組成物を重合して得られる層であり、液晶性化合物のＩ／Ｏ値が０．５６超であり、かつ、メソゲン化合物のＩ／Ｏ値が０．５６以下である光学フィルムである。
【００１３】
本発明は、上述した通り、後述する式（１）で表される構造を有し、かつ、Ｉ／Ｏ値が０．５６超の液晶性化合物とともに、Ｉ／Ｏ値が０．５６以下のメソゲン化合物を用いることにより、光学異方性層の耐久性が良好となる。
これは、詳細には明らかではないが、本発明者らは以下のように推測している。
まず、液晶性化合物の構造に含まれるエステル結合は、重合後、すなわち光学異方性層が形成された後においても存在することになるが、本発明者らは、このエステル結合などの加水分解性の結合が高温高湿環境下において加水分解することで、重合性基によって固定化された液晶性化合物の一部が遊離して可動性を持ち、複屈折率が変化してしまうと推測している。
そのため、本発明においては、Ｉ／Ｏ値が０．５６以下のメソゲン化合物を用いることにより、高温高湿環境下においても水が浸入し難いネットワーク構造が形成されたためと考えられる。
【００１４】
図１Ａ〜図１Ｃは、それぞれ本発明の光学フィルムの一例を示す模式的な断面図である。
なお、図１Ａ〜図１Ｃは模式図であり、各層の厚みの関係や位置関係などは必ずしも実際のものとは一致せず、図１Ａ〜図１Ｃに示す支持体、配向膜およびハードコート層は、いずれも任意の構成部材である。
図１Ａ〜図１Ｃに示す光学フィルム１０は、支持体１６と、配向膜１４と、光学異方性層１２とをこの順で有する。
また、光学フィルム１０は、図１Ｂに示すように、支持体１６の配向膜１４が設けられた側とは反対側にハードコート層１８を有していてもよく、図１Ｃに示すように、光学異方性層１２の配向膜１４が設けられた側とは反対側にハードコート層１８を有していてもよい。
以下、本発明の光学フィルムに用いられる種々の部材について詳細に説明する。
【００１５】
〔光学異方性層〕
本発明の光学フィルムが有する光学異方性層は、後述する式（１）で表される液晶性化合物と、重合性基を２個以上有するメソゲン化合物と、重合開始剤とを含有する重合性液晶組成物を重合して得られる層である。
また、液晶性化合物のＩ／Ｏ値は０．５６超であり、かつ、メソゲン化合物のＩ／Ｏ値は０．５６以下である。
【００１６】
ここで、「Ｉ／Ｏ値」は、有機化合物のいろいろな物理化学的な性状を予測するための１手段として用いられる。有機性は炭素数の大小の比較で、無機性は炭素同数の炭化水素の沸点の比較で大小が得られる。例えば、（−ＣＨ2−）（実際はＣ）一個は有機性値２０と決め、無機性は水酸基（−ＯＨ）が沸点へ及ぼす影響力から、その無機性値を１００と決めたものである。この（−ＯＨ）の無機性値１００を基準にして他の置換基（無機性基）の値を求めたものが“無機性基表”として示されている。この無機性基表に従い、各分子に対して得られた無機性値（Ｉ）と有機性値（Ｏ）の比Ｉ／Ｏを“Ｉ／Ｏ値”と定義している。Ｉ／Ｏ値が大きくなるにつれて親水性が増し、Ｉ／Ｏ値が小さくなるにつれて疎水性が強くなることを示している。
本発明においては、「Ｉ／Ｏ値」は、“甲田善生ら著、「新版：有機概念図―基礎と応用」、２００８年１１月、三共出版”に記載された方法によって求めた「無機性（Ｉ）／有機性（Ｏ）」値である。
【００１７】
＜液晶性化合物＞
光学異方性層を形成する重合性液晶組成物は、下記式（１）で表され、かつ、Ｉ／Ｏ値が０．５６超となる液晶性化合物を含む。
【化１】
2017170443.tif 000002
ここで、式（１）中、Ａｒ１は、ｎ価の芳香族基を表し、
Ｌ１は、単結合、−ＣＯＯ−、または、−ＯＣＯ−を表し、
Ａは、炭素数６以上の芳香環、または、炭素数６以上のシクロアルキレン環を表し、
Ｓｐは、単結合、炭素数１〜１２の直鎖状もしくは分岐状のアルキレン基、または、炭素数１〜１２の直鎖状もしくは分岐状のアルキレン基を構成する−ＣＨ２−の１個以上が−Ｏ−、−Ｓ−、−ＮＨ−、−Ｎ（Ｑ）−、もしくは、−ＣＯ−に置換された２価の連結基を表し、
Ｑは、重合性基を表し、ｍは、０〜２の整数を表し、ｎは、１または２の整数を表す。
ただし、ｍまたはｎの数によって複数となるＬ１、Ａ、ＳｐおよびＱは、いずれも、互いに同一であっても異なっていてもよい。
【００１８】
上記式（１）中、Ａｒ１が示す芳香族基とは、芳香族性を有する環を含む基をいい、例えば、芳香族炭化水素環および芳香族複素環からなる群から選ばれる少なくとも１つの芳香環を有するｎ価の基などが挙げられる。ここで、芳香族炭化水素環としては、例えば、ベンゼン環、ナフタレン環、アントラセン環、フェナンスロリン環等が挙げられ、芳香族複素環としては、例えば、フラン環、ピロール環、チオフェン環、ピリジン環、チアゾール環、ベンゾチアゾール環等が挙げられる。なかでも、ベンゼン環、チアゾール環、ベンゾチアゾール環が好ましい。
また、上記式（１）中、Ａが示す炭素数６以上の芳香環としては、例えば、上述したＡｒ１に含まれる芳香環が挙げられ、なかでも、ベンゼン環（例えば、１，４−フェニル基など）が好ましい。同様に、上記式（１）中、Ａが示す炭素数６以上のシクロアルキレン環としては、例えば、シクロヘキサン環、シクロヘキセン環などが挙げられ、なかでも、シクロヘキサン環（例えば、シクロヘキサン−１，４−ジイル基など）が好ましい。
また、上記式（１）中、Ｑが示す重合性基としては、例えば、（メタ）アクリロイル基、ビニル基、スチリル基、アリル基等が挙げられる。なお、「（メタ）アクリロイル基」とは、アクリロイル基またはメタクリロイル基を表す表記である。
【００１９】
本発明においては、上記式（１）で表される液晶性化合物としては、剛直なメソゲンと柔軟な側鎖が擬似的に相分離することでスメクチック性を発現しやすくなり、かつ、十分な剛直性を示す理由から、ベンゼン環およびシクロヘキサン環からなる群から選択される環構造を少なくとも３個有する化合物であるのが好ましい。
また、同様の理由から、上記式（１）で表される液晶性化合物としては、上記式（１）中のｍが１または２で表される液晶性化合物であることが好ましい。
【００２０】
また、本発明においては、上記式（１）で表される液晶性化合物としては、光学異方性層の耐久性がより良好となる理由から、重合性基（例えば、（メタ）アクリロイル基、ビニル基、スチリル基、アリル基等）を２個以上有する化合物であるのが好ましい。
【００２１】
更に、本発明においては、上記式（１）で表される液晶性化合物のＩ／Ｏ値は０．５６超であり、０．７７以下であることが好ましく、０．６０〜０．７１であることがより好ましい。
【００２２】
本発明においては、上記式（１）で表される液晶性化合物が、逆波長分散性を示す液晶性化合物であるのが好ましい。
ここで、本明細書において「逆波長分散性」の液晶性化合物とは、これを用いて作製された位相差フィルムの特定波長（可視光範囲）における面内のレターデーション（Ｒｅ）値を測定した際に、測定波長が大きくなるにつれてＲｅ値が同等または高くなるものをいう。
【００２３】
逆波長分散性を示す液晶性化合物としては、上記式（１）中のＡｒ1が下記式（ＩＩ−１）、（ＩＩ−２）、（ＩＩ−３）または（ＩＩ−４）で表される２価の芳香環基である化合物が好ましい。なお、下記式（ＩＩ−１）〜（ＩＩ−４）中、＊酸素原子との結合位置を表す。
【００２４】
【化２】
2017170443.tif 000003
【００２５】
上記式（ＩＩ−１）〜（ＩＩ−４）中、Ｑ１は、ＮまたはＣＨを表し、Ｑ２は、−Ｓ−、−Ｏ−、または、−ＮＲ１１−を表し、Ｒ１１は、水素原子または炭素数１〜６のアルキル基を表し、Ｙ１は、置換基を有してもよい、炭素数６〜１２の芳香族炭化水素基、または、炭素数３〜１２の芳香族複素環基を表す。
Ｒ１１が示す炭素数１〜６のアルキル基としては、具体的には、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、および、ｎ−ヘキシル基などが挙げられる。
Ｙ１が示す炭素数６〜１２の芳香族炭化水素基としては、例えば、フェニル基、２，６−ジエチルフェニル基、ナフチル基などのアリール基が挙げられる。
Ｙ１が示す炭素数３〜１２の芳香族複素環基としては、例えば、チエニル基、チアゾリル基、フリル基、ピリジル基などのヘテロアリール基が挙げられる。
また、Ｙ１が有していてもよい置換基としては、ハロゲン原子、アルキル基、ハロゲン化アルキル基、アルケニル基、アリール基、シアノ基、アミノ基、ニトロ基、ニトロソ基、カルボキシ基、炭素数１〜６のアルキルスルフィニル基、炭素数１〜６のアルキルスルホニル基、炭素数１〜６のフルオロアルキル基、炭素数１〜６のアルコキシ基、炭素数１〜６のアルキルスルファニル基、炭素数１〜６のＮ−アルキルアミノ基、炭素数２〜１２のＮ，Ｎ−ジアルキルアミノ基、炭素数１〜６のＮ−アルキルスルファモイル基、炭素数２〜１２のＮ，Ｎ−ジアルキルスルファモイル基、またはこれらを組み合わせた基等が挙げられる。
【００２６】
また、上記式（ＩＩ−１）〜（ＩＩ−４）中、Ｚ１、Ｚ２およびＺ３は、それぞれ独立に、水素原子、炭素数１〜２０の１価の脂肪族炭化水素基、炭素数３〜２０の１価の脂環式炭化水素基、炭素数６〜２０の１価の芳香族炭化水素基、ハロゲン原子、シアノ基、ニトロ基、−ＮＲ１２Ｒ１３、または、−ＳＲ１４を表し、Ｒ１２〜Ｒ１４は、それぞれ独立に、水素原子または炭素数１〜６のアルキル基を表し、Ｚ１およびＺ２は、互いに結合して芳香環を形成してもよい。
炭素数１〜２０の１価の脂肪族炭化水素基としては、炭素数１〜１５のアルキル基が好ましく、炭素数１〜８のアルキル基がより好ましく、具体的には、メチル基、エチル基、イソプロピル基、ｔｅｒｔ−ペンチル基（１，１−ジメチルプロピル基）、ｔｅｒｔ−ブチル基、１，１−ジメチル−３，３−ジメチル−ブチル基が更に好ましく、メチル基、エチル基、ｔｅｒｔ−ブチル基が特に好ましい。
炭素数３〜２０の１価の脂環式炭化水素基としては、例えば、シクロプロピル基、シクロブチル基、シクロペンチル基、シクロヘキシル基、シクロヘプチル基、シクロオクチル基、シクロデシル基、メチルシクロヘキシル基、エチルシクロヘキシル基等の単環式飽和炭化水素基；シクロブテニル基、シクロペンテニル基、シクロヘキセニル基、シクロヘプテニル基、シクロオクテニル基、シクロデセニル基、シクロペンタジエニル基、シクロヘキサジエニル基、シクロオクタジエニル基、シクロデカジエン等の単環式不飽和炭化水素基；ビシクロ［２．２．１］ヘプチル基、ビシクロ［２．２．２］オクチル基、トリシクロ［５．２．１．０２，６］デシル基、トリシクロ［３．３．１．１３，７］デシル基、テトラシクロ［６．２．１．１３，６．０２，７］ドデシル基、アダマンチル基等の多環式飽和炭化水素基；等が挙げられる。
炭素数６〜２０の１価の芳香族炭化水素基としては、具体的には、例えば、フェニル基、２，６−ジエチルフェニル基、ナフチル基、ビフェニル基などが挙げられ、炭素数６〜１２のアリール基（特にフェニル基）が好ましい。
ハロゲン原子としては、例えば、フッ素原子、塩素原子、臭素原子、ヨウ素原子等が挙げられ、中でも、フッ素原子、塩素原子、臭素原子であるのが好ましい。
一方、Ｒ１２〜Ｒ１４が示す炭素数１〜６のアルキル基としては、具体的には、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、および、ｎ−ヘキシル基などが挙げられる。
【００２７】
また、上記式（ＩＩ−２）中、Ａ１およびＡ２は、それぞれ独立に、−Ｏ−、−Ｎ（Ｒ１５）−、−Ｓ−、および、−ＣＯ−からなる群から選択される基を表し、Ｒ１５は、水素原子または置換基を表す。
Ｒ１５が示す置換基としては、上記式（ＩＩ−１）中のＹ１が有していてもよい置換基と同様のものが挙げられる。
【００２８】
また、上記式（ＩＩ−２）中、Ｘは、水素原子または置換基が結合していてもよい第１４〜１６族の非金属原子を表す。
また、Ｘが示す第１４〜１６族の非金属原子としては、例えば、酸素原子、硫黄原子、置換基を有する窒素原子、置換基を有する炭素原子が挙げられ、置換基としては、上記式（ＩＩ−１）中のＹ1が有していてもよい置換基と同様のものが挙げられる。
【００２９】
また、上記式（ＩＩ−３）〜（ＩＩ−４）中、Ａｘは、芳香族炭化水素環および芳香族複素環からなる群から選ばれる少なくとも１つの芳香環を有する、炭素数２〜３０の有機基を表す。
また、上記式（Ａｒ−３）〜（Ａｒ−４）中、Ａｙは、水素原子、置換基を有していてもよい炭素数１〜６のアルキル基、または、芳香族炭化水素環および芳香族複素環からなる群から選択される少なくとも１つの芳香環を有する、炭素数２〜３０の有機基を表す。
ここで、ＡｘおよびＡｙにおける芳香環は、置換基を有していてもよく、ＡｘとＡｙとが結合して環を形成していてもよい。
また、Ｑ3は、水素原子、または、置換基を有していてもよい炭素数１〜６のアルキル基を表す。
ＡｘおよびＡｙとしては、国際公開第２０１４／０１０３２５号の［００３９］〜［００９５］段落に記載されたものが挙げられる。
また、Ｑ3が示す炭素数１〜６のアルキル基としては、具体的には、例えば、メチル基、エチル基、プロピル基、イソプロピル基、ｎ−ブチル基、イソブチル基、ｓｅｃ−ブチル基、ｔｅｒｔ−ブチル基、ｎ−ペンチル基、および、ｎ−ヘキシル基などが挙げられ、置換基としては、上記式（ＩＩ−１）中のＹ1が有していてもよい置換基と同様のものが挙げられる。
【００３０】
上記式（ＩＩ−１）〜（ＩＩ−４）で表される液晶性化合物の好ましい例を以下に示すが、これらの液晶性化合物に限定されるものではない。なお、下記式中の１，４−シクロヘキシレン基は、いずれもトランス−１，４−シクロヘキシレン基である。
【００３１】
【化３】
2017170443.tif 000004
【００３２】
【化４】
2017170443.tif 000005
【００３３】
【化５】
2017170443.tif 000006
なお、上記式中、「＊」は結合位置を表す。
【００３４】
【化６】
2017170443.tif 000007
【００３５】
【化７】
2017170443.tif 000008
【００３６】
【化８】
2017170443.tif 000009
【００３７】
【化９】
2017170443.tif 000010
【００３８】
【化１０】
2017170443.tif 000011
【００３９】
更に、本発明においては、上記式（１）で表される液晶性化合物としては、液晶分子間に電子的相互作用が働くことで光学異方性層の耐久性がより良好となる理由から、上記式（１）中のＡｒ1が上述した式（ＩＩ−２）で表される化合物が好ましく、具体的には、上記式（１）中のｎが２であり、Ａｒ1が下記式（１ａ）で表される化合物であるのがより好ましい。
【化１１】
2017170443.tif 000012
ここで、上記式（１ａ）中、＊は結合位置を表し、Ｒ2はそれぞれ独立に水素原子または炭素数１〜６のアルキル基を表す。
【００４０】
上記式（１）中のｎが２であり、Ａｒ1が上記式（１ａ）で表される化合物としては、例えば、下記式Ｌ−１で表される化合物（液晶性化合物Ｌ−１）、下記式Ｌ−２で表される化合物（液晶性化合物Ｌ−２）、下記式Ｌ−３で表される化合物（液晶性化合物Ｌ−３）、下記式Ｌ−４で表される化合物（液晶性化合物Ｌ−４）、下記式Ｌ−５で表される化合物（液晶性化合物Ｌ−５）などが挙げられる。なお、下記式Ｌ−１およびＬ−２中のアクリロイルオキシ基に隣接する基は、プロピレン基（メチル基がエチレン基に置換した基）を表し、液晶性化合物Ｌ−１およびＬ−２は、メチル基の位置が異なる位置異性体の混合物を表す。
【化１２】
2017170443.tif 000013
2017170443.tif 000014
【００４１】
＜メソゲン化合物＞
光学異方性層を形成する重合性液晶組成物は、重合性基を２個以上有し、かつ、Ｉ／Ｏ値が０．５６以下となるメソゲン化合物を含む。
ここで、本明細書において「メソゲン化合物」とは、分子中にメソゲン基を有する化合物をいい、単独で液晶性を示す化合物であってもよく、上述した液晶性化合物と混合されることにより液晶性を発現する化合物であってもよい。
また、メソゲン化合物が有する重合性基は特に限定されず、例えば、（メタ）アクリロイル基、ビニル基、スチリル基、アリル基等が挙げられる。なかでも、（メタ）アクリロイル基を有しているのが好ましい。
【００４２】
上記メソゲン化合物が有するメソゲン基は特に限定されず、種々の構造が利用できる。
メソゲン基としては、下記（ＭＧ−Ｉ）で表される基が好適に挙げられる。
ＭＧ−Ｉ：
−（Ｑ１−Ｚ１）ｋ−（Ｑ2−Ｚ2）ｌ−Ｑ５−（Ｚ３−Ｑ３）ｍ−（Ｑ４−Ｚ４）ｎ−
上記式中、Ｑ１、Ｑ２、Ｑ３、Ｑ４およびＱ５はそれぞれ独立して、１，４−フェニレン基（以下、「ベンゼン環」ともいう。）、１，４−フェニレン基の１個もしくは２個以上のＣＨ基がＮにより置き換えられたヘテロ環基、１，４−シクロヘキシレン基（以下、「シクロヘキサン環」ともいう。）、１，４−シクロヘキシレン基の１個のＣＨ２基もしくは隣接していない２個のＣＨ２基がＯおよび／またはＳにより置き換えられていてもよいへテロ環基、１，４−シクロヘキセニレン基、あるいは、ナフタレン−２，６−ジイル基である。これらの基は置換基を有していてもよい。中でも、Ｑ５はベンゼン環、Ｑ１、Ｑ２、Ｑ３およびＱ４はそれぞれ独立してベンゼン環またはシクロヘキサン環であることが、コスト等の観点から好ましい。
また、上記式中、Ｚ１、Ｚ２、Ｚ３およびＺ４はそれぞれ独立して、−ＣＯＯ−、−ＯＣＯ−、−ＣＯＯＣＨ２ＣＨ２−、−ＣＨ２ＣＨ２ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨ−ＣＯＯ−、−ＯＣＯ−ＣＨ＝ＣＨ−、−ＮＨ＝ＣＨ２−、−ＣＨ２＝ＮＨ−、−ＳＣＯ−、−ＯＣＳ−、または、単結合である。中でも、コスト等の観点から、−ＣＯＯ−、−ＯＣＯ−、−ＣＯＯＣＨ２ＣＨ２−、−ＣＨ２ＣＨ２ＯＣＯ−であることが好ましい。
また、上記式中、ｋ、ｌ、ｍおよびｎはそれぞれ独立して、０〜２の整数であり、ｋ、ｌ、ｍおよびｎの合計が２〜４の整数であることが好ましく、４であることがより好ましい。
なお、上記メソゲン化合物は、上記（ＭＧ−Ｉ）で表される基を１分子中に２カ所以上有していてもよい。
【００４３】
本発明においては、上記メソゲン化合物のＩ／Ｏ値は０．５６以下であり、０．３５〜０．５６であることが好ましい。
また、光学異方性層の優れた耐久性を維持しつつ、本発明の光学フィルムを有する画像表示装置のコントラストが良好となる理由から、上述した液晶性化合物（２種以上を併用する場合は各々の液晶性化合物）のＩ／Ｏ値と上記メソゲン化合物のＩ／Ｏ値との差が、０超０．１５以下であることが好ましく、０超０．１以下であることがより好ましい。これは、液晶性化合物とメソゲン化合物との親和性が良好となり、ネットワーク構造が密になったためと考えられる。
【００４４】
また、本発明においては、上記メソゲン化合物は、光学異方性層の耐久性がより向上する理由から、ベンゼン環およびシクロヘキサン環からなる群から選択される少なくとも１種の環構造を有していることが好ましく、環構造を３〜５個有していることがより好ましく、５個有していることが更に好ましい。
また、上記メソゲン化合物は、光学異方性層の耐久性が更に向上する理由から、メソゲン化合物におけるシクロヘキサン環の数が２個以下であることが好ましく、１個以下であることがより好ましく、０個であることが更に好ましい。すなわち、上述した環構造は、ベンゼン環で構成されていることが好ましい。
【００４５】
本発明においては、上記メソゲン化合物は、順波長分散性を示す液晶性化合物であるのが好ましい。
ここで、本明細書において「順波長分散性」の液晶性化合物とは、これを用いて作製された位相差フィルムの特定波長（可視光範囲）における面内のレターデーション（Ｒｅ）値を測定した際に、測定波長が大きくなるにつれてＲｅ値が小さくなるものをいう。
【００４６】
このようなメソゲン化合物としては、例えば、特開２０１４−０７７０６８号公報の［００３２］および［００３３］段落に記載された式（Ｍ２）および式（Ｍ３）で表される化合物が挙げられ、より具体的には、同公報の［００５０］〜［００５５］段落に記載された具体例が挙げられる。
【００４７】
本発明においては、上記メソゲン化合物の含有量は特に限定されないが、光学異方性層の耐久性がより向上する理由から、上述した液晶性化合物および上記メソゲン化合物の合計質量に対して４質量％以上であることが好ましく、４〜３０質量％であることがより好ましく、１０〜２０質量％であることが更に好ましい。
【００４８】
＜重合開始剤＞
光学異方性層を形成する重合性液晶組成物は、重合開始剤を含む。
使用する重合開始剤は、紫外線照射によって重合反応を開始可能な光重合開始剤であるのが好ましい。
光重合開始剤としては、例えば、α−カルボニル化合物（米国特許第２３６７６６１号、同２３６７６７０号の各明細書記載）、アシロインエーテル（米国特許第２４４８８２８号明細書記載）、α−炭化水素置換芳香族アシロイン化合物（米国特許第２７２２５１２号明細書記載）、多核キノン化合物（米国特許第３０４６１２７号、同２９５１７５８号の各明細書記載）、トリアリールイミダゾールダイマーとｐ−アミノフェニルケトンとの組み合わせ（米国特許第３５４９３６７号明細書記載）、アクリジンおよびフェナジン化合物（特開昭６０−１０５６６７号公報、米国特許第４２３９８５０号明細書記載）およびオキサジアゾール化合物（米国特許第４２１２９７０号明細書記載）、アシルフォスフィンオキシド化合物（特公昭６３−４０７９９号公報、特公平５−２９２３４号公報、特開平１０−９５７８８号公報、特開平１０−２９９９７号公報記載）等が挙げられる。
【００４９】
本発明においては、光学異方性層の耐久性がより良好となる理由から、重合開始剤がオキシム型の重合開始剤であるのが好ましく、具体的には、下記式（２）で表される重合開始剤であるのがより好ましい。
【化１３】
2017170443.tif 000015
ここで、上記式（２）中、Ｘは、水素原子またはハロゲン原子を表し、
Ａｒ2は、２価の芳香族基を表し、Ｌ2は、炭素数１〜１２の２価の有機基を表し、
Ｒ1は、炭素数１〜１２のアルキル基を表し、Ｙは、１価の有機基を表す。
【００５０】
上記式（２）中、Ｘが示すハロゲン原子としては、例えば、フッ素原子、塩素原子、臭素原子、ヨウ素原子等が挙げられ、なかでも、塩素原子であるのが好ましい。
また、上記式（２）中、Ａｒ2が示す２価の芳香族基としては、上記式（１）中のＡｒ1として例示した芳香族炭化水素環および芳香族複素環からなる群から選ばれる少なくとも１つの芳香環を有する２価の基などが挙げられる。
また、上記式（２）中、Ｌ2が示す炭素数１〜１２の２価の有機基としては、例えば、炭素数１〜１２の直鎖状もしくは分岐状のアルキレン基が挙げられ、具体的には、メチレン基、エチレン基、プロピレン基等が好適に挙げられる。
また、上記式（２）中、Ｒ1が示す炭素数１〜１２のアルキル基としては、具体的には、例えば、メチル基、エチル基、プロピル基等が好適に挙げられる。
また、上記式（２）中、Ｙが示す１価の有機基としては、例えば、ベンゾフェノン骨格（（Ｃ6Ｈ5）2ＣＯ）を含む官能基が挙げられる。具体的には、下記式（２ａ）および下記式（２ｂ）で表される基のように、末端のベンゼン環が無置換または１置換であるベンゾフェノン骨格を含む官能基が好ましい。
【００５１】
【化１４】
2017170443.tif 000016
ここで、上記式（２ａ）および上記式（２ｂ）中、＊は結合位置、すなわち、上記式（２）におけるカルボニル基の炭素原子との結合位置を表す。
【００５２】
上記式（２）で表されるオキシム型の重合開始剤としては、例えば、下記式Ｓ−１で表される化合物や、下記式Ｓ−２で表される化合物などが挙げられる。
【化１５】
2017170443.tif 000017
【００５３】
本発明においては、上記重合開始剤の含有量は特に限定されないが、重合性液晶組成物の固形分の０．０１〜２０質量％であることが好ましく、０．５〜５質量％であることがより好ましい。
【００５４】
＜有機溶媒＞
光学異方性層を形成する重合性液晶組成物は、光学異方性層を形成する作業性等の観点から、有機溶媒を含有するのが好ましい。
有機溶媒としては、具体的には、例えば、ケトン類（例えば、アセトン、２−ブタノン、メチルイソブチルケトン、シクロヘキサノンなど）、エーテル類（例えば、ジオキサン、テトラヒドロフランなど）、脂肪族炭化水素類（例えば、ヘキサンなど）、脂環式炭化水素類（例えば、シクロヘキサンなど）、芳香族炭化水素類（例えば、トルエン、キシレン、トリメチルベンゼンなど）、ハロゲン化炭素類（例えば、ジクロロメタン、ジクロロエタン、ジクロロベンゼン、クロロトルエンなど）、エステル類（例えば、酢酸メチル、酢酸エチル、酢酸ブチルなど）、水、アルコール類（例えば、エタノール、イソプロパノール、ブタノール、シクロヘキサノールなど）、セロソルブ類（例えば、メチルセロソルブ、エチルセロソルブなど）、セロソルブアセテート類、スルホキシド類（例えば、ジメチルスルホキシドなど）、アミド類（例えば、ジメチルホルムアミド、ジメチルアセトアミドなど）等が挙げられ、これらを１種単独で用いてもよく、２種以上を併用してもよい。
【００５５】
本発明においては、光学異方性層の形成方法としては、例えば、上述した液晶性化合物、メソゲン化合物および重合開始剤ならびに任意の重合性化合物および有機溶媒などを含有する重合性液晶組成物を用いて、所望の配向状態とした後に、重合により固定化する方法などが挙げられる。
ここで、重合条件は特に限定されないが、光照射による重合においては、紫外線（ultraviolet：ＵＶ）を用いることが好ましい。照射量は、１０ｍＪ／ｃｍ2〜５０Ｊ／ｃｍ2であることが好ましく、２０ｍＪ／ｃｍ2〜５Ｊ／ｃｍ2であることがより好ましく、３０ｍＪ／ｃｍ2〜３Ｊ／ｃｍ2であることが更に好ましく、５０〜１０００ｍＪ／ｃｍ2であることが特に好ましい。また、重合反応を促進するため、加熱条件下で実施してもよい。
なお、本発明においては、光学異方性層は、後述する任意の支持体上や、後述する本発明の偏光板における偏光子上に形成することができる。
【００５６】
また、本発明においては、画像表示装置のコントラストが向上する理由から、光学異方性層が、上述した重合性液晶組成物をスメクチック相に配向した後に重合（配向を固定化）して得られる層であるのが好ましい。これは、スメクチック相が、ネマチック相に比べて秩序度が高く、光学異方性層の配向乱れに起因する散乱が抑制されるためと考えられる。
【００５７】
本発明の光学フィルムが有する光学異方性層は、優れた視野角特性を付与する観点から、下記式（Ｉ）を満たすのが好ましい。
０．７５≦Ｒｅ（４５０）／Ｒｅ（５５０）≦１．００  ・・・（Ｉ）
ここで、式（Ｉ）中、Ｒｅ（４５０）は、光学異方性層の波長４５０ｎｍにおける面内レターデーションを表し、Ｒｅ（５５０）は、光学異方性層の波長５５０ｎｍにおける面内レターデーションを表す。
また、面内レターデーションの値は、自動複屈折率計（ＫＯＢＲＡ−２１ＡＤＨ、王子計測機器（株）社製）を使用し、測定波長の光を用いて測定した値をいう。
【００５８】
本発明においては、光学異方性層の厚みについては特に限定されないが、０．１〜１０μｍであるのが好ましく、０．５〜５μｍであるのがより好ましい。
【００５９】
〔支持体〕
本発明の光学フィルムは、上述したように、光学異方性層を形成するための基材として支持体を有していてもよい。
このような支持体は、透明であるのが好ましく、具体的には、光透過率が８０％以上であるのが好ましい。
【００６０】
このような支持体としては、例えば、ガラス基板やポリマーフィルムが挙げられ、ポリマーフィルムの材料としては、セルロース系ポリマー；ポリメチルメタクリレート、ラクトン環含有重合体等のアクリル酸エステル重合体を有するアクリル系ポリマー；熱可塑性ノルボルネン系ポリマー；ポリカーボネート系ポリマー；ポリエチレンテレフタレート、ポリエチレンナフタレート等のポリエステル系ポリマー；ポリスチレン、アクリロニトリル・スチレン共重合体（ＡＳ樹脂）等のスチレン系ポリマー；ポリエチレン、ポリプロピレン、エチレン・プロピレン共重合体等のポリオレフィン系ポリマー；塩化ビニル系ポリマー；ナイロン、芳香族ポリアミド等のアミド系ポリマー；イミド系ポリマー；スルホン系ポリマー；ポリエーテルスルホン系ポリマー；ポリエーテルエーテルケトン系ポリマー；ポリフェニレンスルフィド系ポリマー；塩化ビニリデン系ポリマー；ビニルアルコール系ポリマー；ビニルブチラール系ポリマー；アリレート系ポリマー；ポリオキシメチレン系ポリマー；エポキシ系ポリマー；またはこれらのポリマーを混合したポリマーが挙げられる。
また、後述する偏光子がこのような支持体を兼ねる態様であってもよい。
【００６１】
本発明においては、上記支持体の厚みについては特に限定されないが、５〜６０μｍであるのが好ましく、５〜３０μｍであるのがより好ましい。
【００６２】
〔配向膜〕
本発明の光学フィルムは、上述した任意の支持体を有する場合、支持体と光学異方性層との間に、配向膜を有しているのが好ましい。なお、上述した支持体が配向膜を兼ねる態様であってもよい。
【００６３】
配向膜は、一般的にはポリマーを主成分とする。配向膜用ポリマー材料としては、多数の文献に記載があり、多数の市販品を入手することができる。
本発明において利用されるポリマー材料は、ポリビニルアルコール又はポリイミド、及びその誘導体が好ましい。特に変性又は未変性のポリビニルアルコールが好ましい。
本発明に使用可能な配向膜については、例えば、国際公開第０１／８８５７４号の４３頁２４行〜４９頁８行に記載された配向膜；特許第３９０７７３５号公報の段落［００７１］〜［００９５］に記載の変性ポリビニルアルコール；特開２０１２−１５５３０８号公報に記載された液晶配向剤により形成される液晶配向膜;等が挙げられる。
【００６４】
本発明においては、配向膜の形成時に配向膜表面に接触しないことで面状悪化を防ぐことが可能となる理由から、配向膜といては光配向膜を利用することも好ましい。
光配向膜としては特に限定はされないが、国際公開第２００５／０９６０４１号の段落［００２４］〜［００４３］に記載されたポリアミド化合物やポリイミド化合物などのポリマー材料；特開２０１２−１５５３０８号公報に記載された光配向性基を有する液晶配向剤により形成される液晶配向膜；Ｒｏｌｉｃ ｅｃｈｎｏｌｏｇｉｅｓ社製の商品名ＬＰＰ−ＪＰ２６５ＣＰなどを用いることができる。
【００６５】
また、本発明においては、上記配向膜の厚さは特に限定されないが、支持体に存在しうる表面凹凸を緩和して均一な膜厚の光学異方性層を形成するという観点から、０．０１〜１０μｍであることが好ましく、０．０１〜１μｍであることがより好ましく、０．０１〜０．５μｍであることがさらに好ましい。
【００６６】
〔ハードコート層〕
本発明の光学フィルムは、フィルムの物理的強度を付与するために、ハードコート層を有しているのが好ましい。具体的には、支持体の配向膜が設けられた側とは反対側にハードコート層を有していてもよく（図１Ｂ参照）、光学異方性層の配向膜が設けられた側とは反対側にハードコート層を有していてもよい（図１Ｃ参照）。
ハードコート層としては特開２００９−９８６５８号公報の段落［０１９０］〜［０１９６］に記載のものを使用することができる。
【００６７】
〔他の光学異方性層〕
本発明の光学フィルムは、上述した式（１）で表される液晶性化合物とメソゲン化合物と重合開始剤とを含有する重合性液晶組成物を重合して得られる層（以下、本段落において形式的に「本発明の光学異方性層」という。）とは別に、他の光学異方性層を有していてもよい。すなわち、本発明の光学フィルムは、本発明の光学異方性層と他の光学異方性層との積層構造を有していてもよい。
このような他の光学異方性層は、上述した式（１）で表される液晶性化合物以外の液晶性化合物、および／または、上述したメソゲン化合物以外の重合性化合物を含む光学異方性層であれば特に限定されない。
ここで、一般的に、液晶性化合物はその形状から、棒状タイプと円盤状タイプに分類できる。さらにそれぞれ低分子と高分子タイプがある。高分子とは一般に重合度が１００以上のものを指す（高分子物理・相転移ダイナミクス，土井 正男 著，２頁，岩波書店，１９９２）。本発明では、いずれの液晶性化合物を用いることもできるが、棒状液晶性化合物またはディスコティック液晶性化合物（円盤状液晶性化合物）を用いるのが好ましい。２種以上の棒状液晶性化合物、２種以上の円盤状液晶性化合物、または棒状液晶性化合物と円盤状液晶性化合物との混合物を用いてもよい。上述の液晶性化合物の固定化のために、重合性基を有する棒状液晶性化合物または円盤状液晶性化合物を用いて形成することがより好ましく、液晶性化合物が１分子中に重合性基を２以上有することがさらに好ましい。液晶性化合物が二種類以上の混合物の場合には、少なくとも１種類の液晶性化合物が１分子中に２以上の重合性基を有していることが好ましい。
棒状液晶性化合物としては、例えば、特表平１１−５１３０１９号公報の請求項１や特開２００５−２８９９８０号公報の段落［００２６］〜［００９８］に記載のものを好ましく用いることができ、ディスコティック液晶性化合物としては、例えば、特開２００７−１０８７３２号公報の段落［００２０］〜［００６７］や特開２０１０−２４４０３８号公報の段落［００１３］〜［０１０８］に記載のものを好ましく用いることができるが、これらに限定されない。
【００６８】
〔紫外線吸収剤〕
本発明の光学フィルムは、外光（特に紫外線）の影響を考慮して、紫外線（ＵＶ）吸収剤を含むことが好ましく、支持体に紫外線吸収剤を含むことがより好ましい。
【００６９】
紫外線吸収剤としては、紫外線吸収性を発現できるもので、公知のものがいずれも使用できる。そのような紫外線吸収剤のうち、紫外線吸収性が高く、電子画像表示装置で用いられる紫外線吸収能（紫外線カット能）を得るためにベンゾトリアゾール系又はヒドロキシフェニルトリアジン系の紫外線吸収剤が好ましい。また、紫外線の吸収幅を広くするために、最大吸収波長の異なる紫外線吸収剤を２種以上併用することができる。
【００７０】
［偏光板］
本発明の偏光板は、上述した本発明の光学フィルムと、偏光子とを有するものである。
【００７１】
〔偏光子〕
本発明の偏光板が有する偏光子は、光を特定の直線偏光に変換する機能を有する部材であれば特に限定されず、従来公知の吸収型偏光子および反射型偏光子を利用することができる。
吸収型偏光子としては、ヨウ素系偏光子、二色性染料を利用した染料系偏光子、およびポリエン系偏光子などが用いられる。ヨウ素系偏光子および染料系偏光子には、塗布型偏光子と延伸型偏光子があり、いずれも適用できるが、ポリビニルアルコールにヨウ素または二色性染料を吸着させ、延伸して作製される偏光子が好ましい。
また、基材上にポリビニルアルコール層を形成した積層フィルムの状態で延伸および染色を施すことで偏光子を得る方法として、特許第５０４８１２０号公報、特許第５１４３９１８号公報、特許第５０４８１２０号公報、特許第４６９１２０５号公報、特許第４７５１４８１号公報、特許第４７５１４８６号公報を挙げることができ、これらの偏光子に関する公知の技術も好ましく利用することができる。
反射型偏光子としては、複屈折の異なる薄膜を積層した偏光子、ワイヤーグリッド型偏光子、選択反射域を有するコレステリック液晶と１／４波長板とを組み合わせた偏光子などが用いられる。
なかでも、ポリビニルアルコール系樹脂（−ＣＨ２−ＣＨＯＨ−を繰り返し単位として含むポリマー。特に、ポリビニルアルコールおよびエチレン−ビニルアルコール共重合体からなる群から選択される少なくとも１つ）を含む偏光子であることが好ましい。
【００７２】
本発明においては、偏光子の厚みは特に限定されないが、３μｍ〜６０μｍであるのが好ましく、５μｍ〜３０μｍであるのがより好ましく、５μｍ〜１５μｍであるのが更に好ましい。
【００７３】
〔粘着剤層〕
本発明の偏光板は、本発明の光学フィルムにおける光学異方性層と、偏光子との間に、粘着剤層が配置されていてもよい。
光学異方性層と偏光子との積層のために用いられる粘着剤層としては、例えば、動的粘弾性測定装置で測定した貯蔵弾性率Ｇ’と損失弾性率Ｇ”との比（ｔａｎδ＝Ｇ”／Ｇ’）が０．００１〜１．５である物質のことを表し、いわゆる、粘着剤やクリープしやすい物質等が含まれる。本発明に用いることのできる粘着剤としては、例えば、ポリビニルアルコール系粘着剤が挙げられるが、これに限定されない。
【００７４】
［画像表示装置］
本発明の画像表示装置は、本発明の光学フィルムまたは本発明の偏光板を有する、画像表示装置である。
本発明の画像表示装置に用いられる表示素子は特に限定されず、例えば、液晶セル、有機エレクトロルミネッセンス（以下、「ＥＬ」と略す。）表示パネル、プラズマディスプレイパネル等が挙げられる。
これらのうち、液晶セル、有機ＥＬ表示パネルであるのが好ましく、液晶セルであるのがより好ましい。すなわち、本発明の画像表示装置としては、表示素子として液晶セルを用いた液晶表示装置、表示素子として有機ＥＬ表示パネルを用いた有機ＥＬ表示装置であるのが好ましく、液晶表示装置であるのがより好ましい。
【００７５】
〔液晶表示装置〕
本発明の画像表示装置の一例である液晶表示装置は、上述した本発明の偏光板と、液晶セルとを有する液晶表示装置である。
なお、本発明においては、液晶セルの両側に設けられる偏光板のうち、フロント側の偏光板として本発明の偏光板を用いるのが好ましく、フロント側およびリア側の偏光板として本発明の偏光板を用いるのがより好ましい。
以下に、液晶表示装置を構成する液晶セルについて詳述する。
【００７６】
＜液晶セル＞
液晶表示装置に利用される液晶セルは、ＶＡ（Ｖｅｒｔｉｃａｌ Ａｌｉｇｎｍｅｎｔ）モード、ＯＣＢ（Ｏｐｔｉｃａｌｌｙ Ｃｏｍｐｅｎｓａｔｅｄ Ｂｅｎｄ）モード、ＩＰＳ（Ｉｎ−Ｐｌａｎｅ−Ｓｗｉｔｃｈｉｎｇ）モード、又はＴＮ（Ｔｗｉｓｔｅｄ Ｎｅｍａｔｉｃ）であることが好ましいが、これらに限定されるものではない。
ＴＮモードの液晶セルでは、電圧無印加時に棒状液晶性分子が実質的に水平配向し、更に６０〜１２０゜にねじれ配向している。ＴＮモードの液晶セルは、カラーＴＦＴ液晶表示装置として最も多く利用されており、多数の文献に記載がある。
ＶＡモードの液晶セルでは、電圧無印加時に棒状液晶性分子が実質的に垂直に配向している。ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Ｄｉｇｅｓｔ ｏｆ ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）及び（４）ＳＵＲＶＩＶＡＬモードの液晶セル（ＬＣＤインターナショナル９８で発表）が含まれる。また、ＰＶＡ（Ｐａｔｔｅｒｎｅｄ Ｖｅｒｔｉｃａｌ Ａｌｉｇｎｍｅｎｔ）型、光配向型（Ｏｐｔｉｃａｌ Ａｌｉｇｎｍｅｎｔ）、及びＰＳＡ（Ｐｏｌｙｍｅｒ−Ｓｕｓｔａｉｎｅｄ Ａｌｉｇｎｍｅｎｔ）のいずれであってもよい。これらのモードの詳細については、特開２００６−２１５３２６号公報、及び特表２００８−５３８８１９号公報に詳細な記載がある。
ＩＰＳモードの液晶セルは、棒状液晶分子が基板に対して実質的に平行に配向しており、基板面に平行な電界が印加することで液晶分子が平面的に応答する。ＩＰＳモードは電界無印加状態で黒表示となり、上下一対の偏光板の吸収軸は直交している。光学補償シートを用いて、斜め方向での黒表示時の漏れ光を低減させ、視野角を改良する方法が、特開平１０−５４９８２号公報、特開平１１−２０２３２３号公報、特開平９−２９２５２２号公報、特開平１１−１３３４０８号公報、特開平１１−３０５２１７号公報、特開平１０−３０７２９１号公報などに開示されている。
【００７７】
〔有機ＥＬ表示装置〕
本発明の画像表示装置の一例である有機ＥＬ表示装置としては、例えば、視認側から、本発明の偏光板と、λ／４機能を有する板（以下、「λ／４板」ともいう。）と、有機ＥＬ表示パネルとをこの順で有する態様が好適に挙げられる。
ここで、「λ／４機能を有する板」とは、ある特定の波長の直線偏光を円偏光に（または円偏光を直線偏光に）変換する機能を有する板をいい、例えば、λ／４板が単層構造である態様としては、具体的には、延伸ポリマーフィルムや、支持体上にλ／４機能を有する光学異方性層を設けた位相差フィルム等が挙げられ、また、λ／４板が複層構造である態様としては、具体的には、λ／４板とλ／２板とを積層してなる広帯域λ／４板が挙げられる。
また、有機ＥＬ表示パネルは、電極間（陰極および陽極間）に有機発光層（有機エレクトロルミネッセンス層）を挟持してなる有機ＥＬ素子を用いて構成された表示パネルである。有機ＥＬ表示パネルの構成は特に制限されず、公知の構成が採用される。
【実施例】
【００７８】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。【００７９】
［実施例１］
＜光配向膜Ｐ−１の形成＞
特開２００１−１４１９２６号公報の実施例１に従い、延伸したポリビニルアルコールフィルムにヨウ素を吸着させることにより作製した膜厚２０μｍの偏光子１の片側の面に、特開２０１２−１５５３０８号公報の実施例３の記載を参考に作製した光配向用塗布液１を２番手のバーを用いて塗布した。
塗布後、乾燥により溶剤を除去し、光異性化組成物層１を形成した。
得られた光異性化組成物層１を偏光紫外線照射（１８０ｍＪ／ｃｍ２、超高圧水銀ランプ使用）することで、光配向膜Ｐ−１を形成した。【００８０】
＜光学異方性層１の形成＞
光配向膜Ｐ−１上に、下記組成の光学異方性層用塗布液１をスピンコート法によって塗布し、液晶組成物層１を形成した。
形成した液晶組成物層１をホットプレート上でいったん９０℃まで加熱した後、６０℃に冷却することで、スメクチックＡ相（ＳｍＡ相）で配向を安定化させた。
その後、６０℃に保ち、窒素雰囲気下（酸素濃度１００ｐｐｍ）で紫外線照射（５００ｍＪ／ｃｍ２、超高圧水銀ランプ使用）によって配向を固定化し、厚さ２．０μｍの光学異方性層１を形成し、光学フィルムを作製した。【００８１】
―――――――――――――――――――――――――――――――――
光学異方性層用塗布液１
―――――――――――――――――――――――――――――――――
・下記液晶性化合物Ｌ−１                          ４３．７５質量部
・下記液晶性化合物Ｌ−２                          ４３．７５質量部
・下記メソゲン化合物Ａ−１                        １２．５０質量部
・下記重合開始剤Ｓ−１（オキシム型）                ３．００質量部
・レベリング剤（下記化合物Ｔ−１）                  ０．２０質量部
・メチルエチルケトン                            ２１９．３０質量部
―――――――――――――――――――――――――――――――――【００８２】
【化１６】
2017170443.tif 000018
2017170443.tif 000019
2017170443.tif 000020
2017170443.tif 000021
2017170443.tif 000022
【００８３】
［実施例２〜１４および比較例１〜６］
光学異方性層用塗布液において、液晶性化合物の種類および添加量、ならびに、メソゲン化合物の種類および添加量を下記表１に示すように変更した以外は、実施例１と同様の方法で光学異方性層を形成し、光学フィルムを作製した。【００８４】
＜耐久性＞
上述した各実施例および比較例で作製した光学フィルムについて、ガラス板上に光学異方性層側をガラス側にして粘着剤を介して貼り合せた。
Ａｘｏ  Ｓｃａｎ（０ＰＭＦ−１、Ａｘｏｍｅｔｒｉｃｓ社製）を用いて、レターデーション値の耐久性を下記の指標で評価した。結果を下記表１に示す。
なお、試験条件は、下記表１に示す通り、８５℃相対湿度８５％の環境下に２４０時間放置する試験を行った。
ＡＡ：初期の位相差値に対する試験後の値の変化量が初期の値の１０％未満
Ａ：初期の位相差値に対する試験後の値の変化量が初期の値の１０％以上２０％未満
Ｂ：初期の位相差値に対する試験後の値の変化量が初期の値の２０％以上４５％未満
Ｃ：初期の位相差値に対する試験後の値の変化量が初期の値の４５％以上５０％未満
Ｄ：初期の位相差値に対する試験後の値の変化量が初期の値の５０％以上【００８５】
【表１】
2017170443.tif 000023
【００８６】
上記表１中、液晶性化合物Ｌ−６、ならびに、メソゲン化合物Ａ−２〜Ａ−１０およびＣＡ−１〜ＣＡ−６の構造を以下に示す。
【化１７】
2017170443.tif 000024
【化１８】
2017170443.tif 000025
2017170443.tif 000026
2017170443.tif 000027
2017170443.tif 000028
2017170443.tif 000029
2017170443.tif 000030
2017170443.tif 000031
2017170443.tif 000032
2017170443.tif 000033
【化１９】
2017170443.tif 000034
2017170443.tif 000035
2017170443.tif 000036
2017170443.tif 000037
2017170443.tif 000038
2017170443.tif 000039
【００８７】
表１に示す結果から、重合性基を１個有するメソゲン化合物を用いた場合には、光学異方性層の耐久性が劣ることが分かった（比較例１）。
また、重合性基を２個有するメソゲン化合物を用いた場合であっても、メソゲン化合物のＩ／Ｏ値が０．５６超であると、光学異方性層の耐久性が劣ることが分かった（比較例２〜６）。
これに対し、重合性基を２個以上有し、かつ、Ｉ／Ｏ値が０．５６以下であるメソゲン化合物を用いた場合には、いずれも光学異方性層の耐久性が向上することが分かった（実施例１〜１４）。
特に、実施例１０〜１３の対比から、メソゲン化合物の含有量が、液晶性化合物およびメソゲン化合物の合計質量に対して４質量％以上であると、耐久性がより向上することが分かった。
また、実施例１０と実施例１４との対比から、液晶性化合物が、上記式（１）中のｍが１または２で表される液晶性化合物であると、耐久性がより向上することが分かった。
【符号の説明】
【００８８】
１０  光学フィルム
１２  光学異方性層
１４  配向膜
１６  支持体
１８  ハードコート層
【図１Ａ】
2017170443.tif 000041
【図１Ｂ】
2017170443.tif 000042
【図１Ｃ】
2017170443.tif 000043
【国際調査報告】
2017170443.tif 000044
2017170443.tif 000045
2017170443.tif 000046
2017170443.tif 000047